La résine est photodurcissable et la réticulation est réalisée au moins en irradiant la résine au moyen d’un rayonnement lumineux. L’enrobage est un enrobage multicouche obtenu par formation itérative de plusieurs couches superposées de résine réticulée. Dans une première variante, la résine est déposée sous forme liquide par pulvérisation sur le circuit d’induction magnétique plan. Le procédé comprend la succession d’étapes suivantes : (a) pulvérisation de la résine sur les deux faces, les tranches et les arêtes à la jonction entre chaque face et chaque tranche du le circuit d’induction magnétique plan, (b) réticulation de ladite résine, de manière à former une couche d’enrobage diélectrique recouvrant entièrement les deux faces et les tranches du circuit d’induction magnétique plan, y compris les arêtes à la jonction entre chaque face et chaque tranche, à l’exception éventuellement d’une ou plusieurs zones de connexion électrique du circuit d’induction magnétique plan. La succession d’étapes (a) et (b) est réitérée plusieurs fois de manière à former une couche d’enrobage supplémentaire à chaque itération. Dans une deuxième variante, on immerge, dans un bain de résine liquide, le circuit d’induction magnétique plan obtenu par découpe d’un feuillard métallique, et on procède à une réticulation de la résine pendant que le circuit d’induction magnétique plan est immergé, de manière à obtenir un enrobage diélectrique qui recouvre entièrement les deux faces et les tranches du circuit d’induction magnétique plan, y compris les arêtes à la jonction entre chaque face et chaque tranche, à l’exception éventuellement d’une ou plusieurs zones de connexion électrique du circuit d’induction magnétique plan. La réticulation de la résine est obtenue en réalisant plusieurs opérations de réticulation successives et en déplaçant le circuit d’induction magnétique plan dans le bain de résine liquide avant chaque opération de réticulation, de manière à former, à chaque opération de réticulation, une couche additionnelle de l’enrobage multicouche. Pour obtenir un enrobage complet du circuit d’induction magnétique plan, on réalise, dans une première phase, un enrobage partiel du circuit d’induction magnétique plan immergé dans le bain de résine, par réticulation de la résine, ledit enrobage partiel recouvrant entièrement au moins l’une des faces du circuit d’induction magnétique plan, puis dans une deuxième phase on retourne le circuit d’induction magnétique plan et on termine l’enrobage du circuit d’induction magnétique plan immergé dans le bain de résine, par réticulation de la résine, de manière à recouvrir entièrement au moins l’autre face du circuit d’induction magnétique plan et à obtenir un enrobage final recouvrant entièrement les deux faces et les tranches du circuit d’induction magnétique plan, y compris les arêtes à la jonction entre chaque face et chaque tranche, à l’exception éventuellement d’une ou plusieurs zones de connexion électrique du circuit d’induction magnétique plan. La résine est une photodurcissable et la réticulation de la résine est réalisée au moins en irradiant le bain de résine liquide au moyen d’un rayonnement lumineux. Quelle que soit la variante, la résine peut de surcroît être thermodurcissable et on expose également le composant d‘induction magnétique à une source de chaleur afin d’obtenir une réticulation plus complète de la résine.